이하 , 본 발명 에 대하 여 상세 하 게 설명 한다 . 이하 의 설명 에 있 어서 의 알루미늄 합금 의 합금 기호 는 일본 공업 규격 ( JlS ) 에 준거 하 고 있 다 . A 1000 계 알루미늄 재 , 특히 A 1035 내지 A 1080 의 알루미늄 재 는 , Si : 0 . 35 질량 % 이하 , Fe : 0 . 6 질량 % 이하 , Cu : 0 . 1 질량 % 이하 , Mn : 0 . 05 질량 % 이하 , Mg : 0 . 05 질량 % 이하 ( 0 % 를 포함 함 ) , Zn : 0 . 1 질량 % 이하 ( 0 % 를 포함 함 ) , Ti : 0 . 1 질량 % 이하 ( 0 % 를 포함 함 ) , B : 6 ppm 이하 ( 0 % 를 포함 함 ) , 잔부 가 Al 및 불가피 적 불순물 이 라는 조성 을 갖 는다 . 이 A 1000 계 알루미늄 재 는 고 도전율 이 며 용접 성 도 우수 하 다 . 한편 , 본 발명 에 있 어서 , 알루미늄 합금 재 라고 할 때 는 , 합금화 하 고 있 는 것 뿐 만 아니 라 , 야금 ( 冶 金 ) 적 으로 완전히 는 합금화 하 지 않 고 있 는 것 도 포함 한다 . 또한 , Mg , Zn , Ti 및 B 는 , 펄스 레이저 의 용접 성 , 즉 불 규칙 비드 의 억제 의 관점 에서 , 가급적 포함 하 지 않 는 것 이 바람직 하 다 . Si , Fe , Cu , Mn 에 관해서 는 , 이러 한 원소 의 함유량 은 보통 의 1000 계 합금 의 범위 내이 면 된다 .